(57)【要約】重量％で、銀：３５．５〜６２．５％、インジウム：４．１〜１１．０％、金：５．０〜３７．０％、白金：０〜４０．０％、パラジウム：０．０〜３５．０％、合計で０〜９．５％の亜鉛、錫、ガリウムおよび銅、合計で０〜２．０％のイリジウム、レニウム、ロジウムおよびルテニウム、合計で０〜５．０％のホウ素、コバルト、クロム、鉄、ゲルマニウム、ニオブ、ニッケル、珪素、タンタル、チタン、マンガンおよびバナジウムから成る合金。一方において、本合金は高価ではなく、他方において、熱膨張係数に関するその物性から、本合金は化粧張りに望ましい。また、本合金は望ましい黄色性の色彩と、改善された耐腐蝕性および機械的性質を示す。【特許請求の範囲】
【請求項１】
重量％で、銀：３５．５〜６２．５％、インジウム：４．１〜１１．０％、金：５．０〜３７．０％、白金：０〜４０．０％、パラジウム：０．０〜３５．０％、合計で０〜９．５％の亜鉛、錫、ガリウムおよび／または銅、合計で０〜２．０％のイリジウム、レニウム、ロジウムおよび／またはルテニウム、合計で０〜５．０％のホウ素、コバルト、クロム、鉄、ゲルマニウム、ニオブ、ニッケル、珪素、タンタル、チタン、マンガンおよび／またはバナジウムから成るセラミック溶着用の銀を含む歯科用合金。
【請求項２】
重量％で、銀：３８．０〜６２．０％、インジウム：４．５〜１１．０％、金：５．０〜３５．０％、白金：０〜２０．０％、パラジウム：８．０〜３５．０％、合計０〜７．０％の亜鉛、錫、ガリウムおよび／または銅、合計０〜２．０％のイリジウム、レニウム、ロジウム、ルテニウム、ホウ素、コバルト、クロム、鉄、ゲルマニウム、ニオブ、ニッケル、珪素、タンタル、チタン、マンガンおよび／またはバナジウムから成る請求項１に記載されたセラミック溶着用の銀を含む歯科用合金。
【請求項３】
重量％で、銀：４０．０〜６２．０％、インジウム：５．０〜１０．０％、金：５．０〜３３．０％、白金：０〜１５．０％、パラジウム：１０．０〜３２．０％、合計０〜７．０％の亜鉛、錫、ガリウムおよび／または銅、合計０〜２．０％のイリジウム、レニウム、ロジウム、ルテニウム、ホウ素、コバルト、クロム、鉄、ゲルマニウム、ニオブ、ニッケル、珪素、タンタル、チタン、マンガンおよび／またはバナジウムから成る請求項１に記載されたセラミック溶着用の銀を含む歯科用合金。
【請求項４】
４５．０〜６２．０％の銀、５．０〜１０．０％のインジウム、５〜２０．０％の金、０〜１５．０％の白金、２０．０〜３５．０％のパラジウム、合計０〜７．０％の亜鉛、錫、ガリウムおよび／または銅、合計０〜２．０％のイリジウム、レニウム、ロジウム、ルテニウム、ホウ素、コバルト、クロム、鉄、ゲルマニウム、ニオブ、ニッケル、珪素、タンタル、チタン、マンガンおよび／またはバナジウムから成る請求項１に記載されたセラミック溶着用の銀を含む歯科用合金。
【請求項５】
金含有量が少なくとも１０％である請求項１から請求項４までのいずれか１項に記載されたセラミック溶着用の銀を含む歯科用合金。
【請求項６】
金含有量が少なくとも２０％である請求項５に記載されたセラミック溶着用の銀を含む歯科用合金。
【請求項７】
重量％で、銀：３８．０〜５５．０％、インジウム：５．０〜１０．０％、金：２０．０〜３５．０％、白金：０〜１５．０％、パラジウム：８．０〜２０．０％、合計：０〜７．０％の亜鉛、錫、ガリウムおよび／または銅、合計０〜２．０％のイリジウム、レニウム、ロジウム、ルテニウム、ホウ素、コバルト、クロム、鉄、ゲルマニウム、ニオブ、ニッケル、珪素、タンタル、チタン、マンガンおよび／またはバナジウムから成る請求項１に記載されたセラミック溶着用の銀を含む歯科用合金。
【請求項８】
マンガンを含まない請求項１から請求項７までのいずれか１項に記載されたセラミック溶着用の銀を含む歯科用合金。
【請求項９】
銅含有量が最大０．５％であり、好ましくは銅を含まない請求項１から請求項８までのいずれか１項に記載されたセラミック溶着用の銀を含む歯科用合金。
【請求項１０】
セラミック材の層が、実質的に前記歯科用合金から成る塊体に溶着されている歯科用人口器官部分を製造するための請求項１から請求項９までのいずれか１項に記載されたセラミック溶着用の銀を含む歯科用合金の使用。
【請求項１１】
前記セラミック材が、少なくとも１４．５×１０-6Ｋ-1、好ましくは（１４．５〜１６．５）×１０-6Ｋ-1の範囲内の熱膨張係数を有する請求項１０に記載されたセラミック溶着用の銀を含む合金の使用。
【請求項１２】
請求項１０または請求項１１によって得られる歯科用人口器官部分。
【発明の詳細な説明】
【技術分野】
【０００１】
本発明は、請求項１の前段部分に記載された銀を含む歯科用合金に関するものである。
【背景技術】
【０００２】
多数の斯かる銀合金が知られており、高価な金合金よりも高価ではないために、主としてこれらが使用されている。異なった銀合金が異なる種類の症状に採用される。これら合金において、セラミック材で化粧張りを施す場合、銀の高い熱膨張係数を補償するために、パラジウム含有量を高めることが必要がある。
【０００３】
それに代わるものとして、高い金含有量の合金がセラミックによって化粧張りを施される。
【０００４】
金合金は、望ましい黄色外観を呈するが、融点が低く、セラミックによる化粧張りにはあまり適さない。セラミック材が合金本体に融合される間、合金材がその形状を失うからである。また、金または金合金は比較的高い密度を有しているため、該高価な材料を多く必要とする。
【０００５】
銀パラジウム合金に関しては、銀パラジウム合金上へのセラミック材の速やかな付着を確実にするために、表面酸化物層が必要である。この酸化物層は、特別な酸化物焼成処理によって形成され、若干暗い色調を示し、化粧張りされた領域の光学的外観を損なう。セラミックの特別な不透明層が付されたとしても、暗い色調はセラミック層の薄い境界領域で感知でき、そして勿論、セラミック化粧張りの周辺で感知可能である。この効果を避けるために、銀パラジウム合金表面の特別な処理により、酸化物が明るい色または、ほぼ白色になる。それでもまだ、この処理もまた全体の費用を増大させるが、製品は、スチールに似た不自然な外観を示すことを免れる。
【０００６】
銀パラジウム合金のその他の欠点は、金に比べて、繊細構造の鋳造が困難であること、および、合金表面が見える箇所（すなわち、化粧されてない表面領域）における灰色っぽい金属的外観である。
【０００７】
パラジウムの添加に関しては、この高価な貴金属の使用は、高価でない合金を提供するという目標に矛盾するばかりでなく、非常に不安定な白金市場が原因で、その価格の大きな変動を受け易くもしている。
【０００８】
別の観点として、低い焼成温度により、合金本体に融合できるセラミックの利用可能性がある。しかしながら、これらのセラミックは、大きな熱膨張を示し、概ね１４．５×１０−６Ｋ−１よりも大である。セラミックと合金との間の安定かつ硬質の接合にとっては、合金とセラミックの熱膨張係数が整合していなければならず、セラミックの熱膨張は合金のそれよりも僅かに低い（例えば、１Ｋ−１以下だけ低い）ことが好ましい。
【０００９】
ＪＰ−Ａ−２００１−１９２１７０は、主として銀、パラジウムおよび金に基づく合金を提案している。実施例による銅および亜鉛の提案された合計含有量は、少なくとも１１％で、前記合金は少なくとも１８×１０−６Ｋ−１の熱膨張係数を有する。これら合金部材にセラミックを溶着できるということは記載述されていないが、歯科医術の他に、これらの利用は、装飾部品の修理、電気接点等に拡げられている。最後に、模範例合金の大きな熱膨張は、セラミックを金属に溶着する歯科用装置に対する使用を許さない。
【００１０】
ＮＬ−Ａ−９−２００５６６は、セラミックを溶着可能な歯科用合金に関するものである。提示された実例の最も低い溶融範囲は、９９０〜１１１０℃で、実例の熱膨張係数は（１５．５〜１７．５）×１０−６Ｋ−１である。銀、パラジウムおよびインジウムに関する実例の組成は、数値（Ａｇ／Ｐｄ／Ｉｎ、重量パーセント）で特徴づけられ、４３／４４／８．５、６８．２／２２／６．５、４９．５／４０／７．５である。金の含有量は最大１％である。
【００１１】
ＥＰ−Ａ−０１７８５０６は同様な銀パラジウム合金を提案し、１０７５℃またはそれ以上の固相線温度を示している。これら合金の一つの特徴は、金の含有量が最大０．５％またはゼロである。
【００１２】
ＤＥ−Ａ−１９７１３９２５は、最大１％の金を含む銀パラジウム合金を開示している。この合金は、少なくとも１０１５℃の固相線温度を示す。
【発明の開示】
【発明が解決しようとする課題】
【００１３】
その他、前記３つの刊行物による合金は、銀パラジウム合金として前述の一般的な欠点を示す。
【００１４】
かくして、本発明の目的は、また、望むべきは、挿入から長間隔のブリッジ工作に至る範囲の、多数の用途に適するとともに、改良された機械的性質、特に高い安定性と耐腐蝕性を有し、かつ、高い温度膨張係数を有する低温溶着セラミックと適合する（すなわち、化粧張りに適する）銀を含む歯科用合金を提供することである。さらに、この歯科用合金は、黄色（すなわち、金に類似する）でなければならない。
【課題を解決するための手段】
【００１５】
この目的は、請求項１に記載された歯科用合金によって達成される。歯科用合金が機械的安定性に関して、非常に高い要求を満たさなければならない場合には、請求項２に記載された歯科用合金が好ましい。
【００１６】
その他の請求項は、歯科用合金の好適形態、その使用、および、得られる製品を定義している。
【発明を実施するための最良の形態】
【００１７】
以下、模範例により本発明の細目を説明する。先行技術の歯科用銀合金で説明されるとおり、また、試験、書籍等により当業者に知られているように、貴金属成分以外のある元素は、ある効果を提供し、例えば、亜鉛が合金を硬くし、また、イリジウムは微粒化剤として使用できることが知られている。同じことが、ロジウム、ルテニウム等の付加的金属にも当てはまる。
【００１８】
特許請求の範囲および明細書全体において、「％」は重量％である。
【００１９】
驚くべきことに、広範な試験の結果、以下の合金は、銀および金を含む合金に単にパラジウムおよびインジウムを指示された限度内で添加することによって、高い耐腐蝕性、改善された機械的性質と、特に、１４．５〜１６．５の範囲の熱膨張係数を有する低融点溶着セラミックによる化粧張りに適する熱膨張係数とを示すことが判った。さらに、この合金は、改善された鋳造特性を有し、繊細な表面構造が、困難なしにモールド成形可能である。その後の、鋳造物の仕上げ加工のための研削と研磨、および、精巧な細部加工を、過度な力をかけることなく容易に実施できる。さらにまた、本合金は、黄色を帯びた色彩を示し、審美的な理由で好まれる。セラミック材は本合金に直接溶着可能であり、暗い色調の酸化物表面層の問題は生じない。
【００２０】
本合金は、重量％で、銀：３５．５〜６２．５％、インジウム：４．１〜１１．０％、金：５．０〜３７．０％、白金：０〜４０．０％、パラジウム：０．０〜３５．０％、合計で０〜９．５％の亜鉛、錫、ガリウムおよび銅、合計で０〜２．０％のイリジウム、レニウム、ロジウムおよびテニウム、合計で０〜５．０％のホウ素、コバルト、クロム、鉄、ゲルマニウム、ニオブ、ニッケル、珪素、タンタル、チタン、マンガンおよびバナジウムから成る。
【００２１】
指示された限界内での一連の試験によれば、向上した安定性を有する適切な歯科用合金は、銀：３８．０〜６２．０％、インジウム：４．５〜１１．０％、金：５．０〜３５．０％、白金：０〜２０．０％、パラジウム：８．０〜３５．０％、合計０〜７．０％の亜鉛、錫、ガリウムおよび銅、合計０〜２．０％のイリジウム、レニウム、ロジウム、ルテニウム、ホウ素、コバルト、クロム、鉄、ゲルマニウム、ニオブ、ニッケル、珪素、タンタル、チタン、マンガンおよびバナジウムから成ることを示した。
【００２２】
さらに有用な合金は、銀：４０．０〜６２．０％、インジウム：５．０〜１０．０％、金：５．０〜３３．０％、白金：０〜１５．０％、パラジウム：１０．０〜３２．０％、合計０〜７．０％の亜鉛、錫、ガリウムおよび銅、合計０〜２．０％のイリジウム、レニウム、ロジウム、ルテニウム、ホウ素、コバルト、クロム、鉄、ゲルマニウム、ニオブ、ニッケル、珪素、タンタル、チタン、マンガンおよびバナジウムから成る。
【００２３】
別の合金は、４５．０〜６２．０％の銀、５．０〜１０．０％のインジウム、５〜２０．０％の金、０〜１５．０％の白金、２０．０〜３５．０％のパラジウム、合計０〜７．０％の亜鉛、錫、ガリウムおよび銅、合計０〜２．０％のイリジウム、レニウム、ロジウム、ルテニウム、ホウ素、コバルト、クロム、鉄、ゲルマニウム、ニオブ、ニッケル、珪素、タンタル、チタン、マンガンおよびバナジウムから成る。
【００２４】
金を含有し、審美的な黄色の色彩を有する好ましい合金は、銀：３８．０〜５５．０％、インジウム：５．０〜１０．０％、金：２０．０〜３５．０％、白金：０〜１５．０％、パラジウム：８．０〜２０．０％、合計：０〜７．０％の亜鉛、錫、ガリウムおよび銅、合計０〜２．０％のイリジウム、レニウム、ロジウム、ルテニウム、ホウ素、コバルト、クロム、鉄、ゲルマニウム、ニオブ、ニッケル、珪素、タンタル、チタン、マンガンおよびバナジウムから成る。
【００２５】
金含有は、耐腐蝕性を改善し、従って、インジウムとパラジウムが共に存在することによるのみならず、低いパラジウムの含有量によっても引き起こされる腐蝕の増大傾向に歯止めをかける。他方、金、パラジウムおよびインジウムは共に、硬さの望ましい増大をもたらす。
【００２６】
銅は、最大量０．５％で存在してもよく、または、含有量ゼロでもよい。
【００２７】
本発明による代表的な合金組成と特徴的物性を、以下の表１および表２に示す。
【００２８】
【表１】
2005507894.tif 000002
【００２９】
【表２−１】
2005507894.tif 000003
【表２−２】
2005507894.tif 000004
【００３０】
総括すると、提案合金について、以下の点に留意すべきである。
ａ）ＩＳＯ  ９６３：１９９９およびＩＳＯ８８９１：１９９８標準に対応する、すなわち、これらは共に歯科用鋳造合金で、修復用金属セラミック合金で主に化粧張りに適するが、限定的ではなく、高熱膨張係数を有する低融点溶着セラミックと共に用いられる。
ｂ）極めて良好な機械性質を示し、特に、低融点溶着で高膨張のセラミック材との焼成後でも高い安定性を示す。
ｃ）セラミック材の焼成サイクルにおける高い焼成安定性。
ｄ）高い銀含有率にも拘らず、非常に高い耐腐蝕性および耐変色性を有する。
ｅ）高い美的要求を満たすことが可能である。
ｆ）特に、インジウムの混入を考慮すると、驚くべきことに、１９８０年代に市販された少量の金と多量のインジウムを含む銀パラジウムの低価格合金によって経験されたように、本合金は、腐食に対する感受性を示さないことが判った。
【００３１】
以上の説明および模範例から、当業者であれば、特許請求範囲で定義される保護範囲を逸脱することなく、本発明の変形を想定することができる。
【国際公開パンフレット】
2005507894.tif 000005
2005507894.tif 000006
2005507894.tif 000007
2005507894.tif 000008
2005507894.tif 000009
2005507894.tif 000010
2005507894.tif 000011
2005507894.tif 000012
2005507894.tif 000013
2005507894.tif 000014
2005507894.tif 000015
2005507894.tif 000016
【国際調査報告】
2005507894.tif 000017
2005507894.tif 000018
2005507894.tif 000019